(57)【要約】   【課題】    劣化泥水を廃棄処分することなく有効に再生する。  【解決手段】本発明に係る掘削用泥水の造壁性改善方法においては、地中連続壁工法や泥水シールド工法といった泥水掘削工法で生じた劣化泥水に、不飽和カルボン酸及び／又はその塩（ａ）を主構成単位とする（共）重合体（ｘ′）としての単一重合体とからなり該単一重合体の重量平均分子量Ｍｗを２０万乃至３００万とした掘削泥水用泥膜形成剤を添加するとともに、必要に応じて適宜水で希釈する。  【選択図】  図５
2005036239.tif 000002
【特許請求の範囲】
【請求項１】
不飽和カルボン酸及び／又はその塩（ａ）を主構成単位とする（共）重合体（ｘ′）からなり、該（共）重合体（ｘ′）の重量平均分子量Ｍｗを２０万〜３００万とした掘削泥水用泥膜形成剤を劣化泥水に添加することを特徴とする掘削用泥水の造壁性改善方法。
【請求項２】
前記不飽和カルボン酸及び／又はその塩（ａ）が、アクリル酸、メタクリル酸、イタコン酸、マレイン酸及びフマル酸並びにこれらのアルカリ金属塩及びアンモニウム塩からなる群から選択される１種以上である請求項１記載の掘削用泥水の造壁性改善方法。
【請求項３】
ポリアクリル酸塩、ポリメタクリル酸塩若しくはそれらの共重合体であってその重量平均分子量Ｍｗを１００００乃至１４０００とした掘削泥水用分散剤又は炭酸ナトリウムの少なくともいずれかを前記劣化泥水に添加する請求項１記載の掘削用泥水の造壁性改善方法。
【発明の詳細な説明】
【技術分野】
【０００１】
本発明は、泥水シールド工法、地中連続壁工法といった泥水工法で使用される掘削用泥水の造壁性改善方法に関する。
【背景技術】
【０００２】
泥水シールド工法、地中連続壁工法といった泥水工法では、いわゆる掘削用泥水が使用されるが、かかる掘削用泥水には、切羽や溝壁を安定させるべく、良好な造壁性を有していることが基本的に要求されるとともに、スラリー輸送等の関係上、逸液が防止される範囲内で低粘性が保持されることが望ましい。また、地中連続壁工法では、耐セメント性を有していることも要求される。
【０００３】
かかる機能を満たすべく、従来、ベントナイト、ＣＭＣ、分散剤、ポリマー剤等を作泥材料とした掘削用泥水が広く使用されてきた。このような掘削用泥水は、ベントナイト等が泥水中で良好に分散するため、低粘性が維持されるとともに、分散されたベントナイト等が切羽や溝壁に良好なマッドケーキを形成し、かかるマッドケーキによって止水性ひいては切羽や溝壁の安定を確保することが可能となる。
【０００４】
【特許文献１】特開２０００−８７０２２
【特許文献２】特開２０００−８７０２３
【発明の開示】
【発明が解決しようとする課題】
【０００５】
しかしながら、このような掘削用泥水の循環使用を繰り返している間に、土砂分離装置を使っても分離できない掘削土の細粒分が掘削に伴って泥水中に徐々に残留し、泥水比重が大きくなってベントナイト、ポリマー等の濃度や機能が相対的に減少し、その結果、造壁性の低下を招く。
【０００６】
そのため、造壁性が低下したいわゆる劣化泥水に対しては、ベントナイトやポリマーを添加して再生使用が図られるが、添加量が多くなるにつれて泥水が著しく増粘するため、劣化泥水を再生使用するにはどうしても限度があり、いずれは劣化泥水を大量に廃棄処分しなければならないとともに、上述した作泥材料を使って新しい泥水を作製し随時補充しなければならないという問題も生じていた。
【課題を解決するための手段】
【０００７】
本発明は、上述した事情を考慮してなされたもので、劣化泥水を廃棄処分することなく有効に再生可能な掘削用泥水の造壁性改善方法を提供することを目的とする。
【０００８】
上記目的を達成するため、本発明に係る掘削用泥水の造壁性改善方法は請求項１に記載したように、不飽和カルボン酸及び／又はその塩（ａ）を主構成単位とする（共）重合体（ｘ′）からなり、該（共）重合体（ｘ′）の重量平均分子量Ｍｗを２０万〜３００万とした掘削泥水用泥膜形成剤を劣化泥水に添加するものである。
【０００９】
また、本発明に係る掘削用泥水の造壁性改善方法は、前記不飽和カルボン酸及び／又はその塩（ａ）が、アクリル酸、メタクリル酸、イタコン酸、マレイン酸及びフマル酸並びにこれらのアルカリ金属塩及びアンモニウム塩からなる群から選択される１種以上であるものである。
【００１０】
また、本発明に係る掘削用泥水の造壁性改善方法は、ポリアクリル酸塩、ポリメタクリル酸塩若しくはそれらの共重合体であってその重量平均分子量Ｍｗを１００００乃至１４０００とした掘削泥水用分散剤又は炭酸ナトリウムの少なくともいずれかを前記劣化泥水に添加するものである。
【００１１】
地中連続壁工法や泥水シールド工法といった泥水掘削工法では溝壁等の安定のために掘削用泥水が使用されるが、その循環使用に伴い、掘削用泥水中に掘削土砂の細粒分が徐々に混入して泥水比重が大きくなり、造壁性が悪化する。
【００１２】
このように造壁性が悪化したいわゆる劣化泥水は、従来、ベントナイトやポリマーを添加して再生使用が図られてきたが、添加量が多くなるにつれて泥水が著しく増粘する。
【００１３】
それに対し、本発明においては、劣化泥水は、造壁性が改善されるのみならず、粘性の増加も抑制されることとなり、該劣化泥水は、あらたな掘削用泥水として再生される。
【００１４】
まず、参考例に係る発明を以下に列挙する。
【００１５】
（参考例１）
不飽和カルボン酸及び／又はその塩（ａ）と、不飽和カルボン酸（ｂ１）及び下記一般式（１）
Ｒ（ＯＡ）nＯＨ      （１）
Ｒ；  水素又は炭素数１〜１２の炭化水素基
Ａ；  炭素数２〜４のアルキレン基
ｎ；  １〜１００の整数
で表されるヒドロキシル基含有化合物（ｂ２）のモノエステル（ｂ）とを構成単位とする共重合体（ｘ）を必須成分とする掘削泥水用泥膜形成剤を劣化泥水に添加することを特徴とする掘削用泥水の造壁性改善方法。
【００１６】
（参考例２）
前記共重合体（ｘ）を構成する前記モノエステル（ｂ）の質量％が１〜４０％であり、かつ前記共重合体（ｘ）の数平均分子量が５０００〜１０００００である参考例１記載の掘削用泥水の造壁性改善方法。
【００１７】
（参考例３）
前記不飽和カルボン酸及び／又はその塩（ａ）が、アクリル酸、メタクリル酸、イタコン酸、マレイン酸及びフマル酸並びにこれらのアルカリ金属塩及びアンモニウム塩からなる群から選択される１種以上であり、前記不飽和カルボン酸（ｂ１）が、アクリル酸、メタクリル酸、イタコン酸、マレイン酸及びフマル酸からなる群から選択される１種以上である参考例１又は参考例２記載の掘削用泥水の造壁性改善方法。
【００１８】
（参考例４）
ポリアクリル酸塩、ポリメタクリル酸塩若しくはそれらの共重合体であってその重量平均分子量Ｍｗを１００００乃至１４０００とした掘削泥水用分散剤又は炭酸ナトリウムの少なくともいずれかを前記劣化泥水に添加する参考例１記載の掘削用泥水の造壁性改善方法。
【００１９】
かかる参考例において、共重合体（ｘ）を製造するにあたっては、公知の製法、例えば、溶液重合法で行えばよい。すなわち、不飽和カルボン酸及び／又はその塩（ａ）と、モノエステル（ｂ）とを二種類の単量体として所定の溶剤に添加し、次いで、これを５０〜１５０゜Ｃで常圧又は加圧下で重合するようにすればよい。
【００２０】
溶剤としては、例えば水、イソプロピルアルコール、トルエン、エチレンジクロライド、メチルエチルケトン又はこれらの混合物を用いることができる。
【００２１】
重合させるにあたっては、不飽和カルボン酸及び／又はその塩（ａ）及びモノエステル（ｂ）の合計質量に対し、０．１〜１５質量％のラジカル重合開始剤を使用するとともに、連鎖移動剤を必要に応じて使用するのがよい。
【００２２】
ここで、ラジカル重合開始剤としては、過硫酸カリウムなどの過硫酸塩、アゾビスイソブチロニトリルなどのアゾ化合物、ベンゾイルパーオキサイド、ジクミルパーオキサイドなどの過酸化物を用いることが可能であり、連鎖移動剤としては、ラウリルメルカプタン、チオグリコール酸、メルカプトエタノールなどの含硫黄化合物を用いることが可能である。
【００２３】
なお、不飽和カルボン酸及び／又はその塩（ａ）の一部又は全部が不飽和カルボン酸塩である場合には、その前駆体である不飽和カルボン酸又はその無水物や炭素数１〜４の低級アルキルエステルを重合前に予め中和してもよいし、重合後に共重合体を中和してもよい。中和剤としては、例えば水酸化カリウム、水酸化ナトリウムなどのアルカリ金属の水酸化物をはじめ、水酸化アンモニウム、アンモニア等を用いることができる。
【００２４】
また、共重合体（ｘ）は、必ずしも、不飽和カルボン酸（ｂ１）とヒドロキシル基含有化合物（ｂ２）とのモノエステル（ｂ）を単量体として不飽和カルボン酸及び／又はその塩（ａ）との共重合に用いることに限定されるのではなく、モノエステル（ｂ）の前駆体、すなわち、不飽和カルボン酸（ｂ１）又はその無水物や炭素数１〜４の低級アルキルエステルを単量体として不飽和カルボン酸及び／又はその塩（ａ）と共重合させ、しかる後、ヒドロキシル基含有化合物（ｂ２）と反応させて共重合体（ｘ）を生成するようにしてもよい。
【００２５】
不飽和カルボン酸及び／又はその塩（ａ）をどのような物質で構成するかは任意であるが、例えば、アクリル酸、メタクリル酸、イタコン酸、マレイン酸及びフマル酸並びにこれらのアルカリ金属塩及びアンモニウム塩からなる群から適宜選択することができる。また、不飽和カルボン酸（ｂ１）についても任意であるが、アクリル酸、メタクリル酸、イタコン酸、マレイン酸及びフマル酸からなる群から適宜選択することが可能である。
【００２６】
モノエステル（ｂ）は、一般式（１）においてＲは水素もしくはアルキレン基であるが良好な造壁性を確保するためには通常、水素もしくは炭素数１〜１２、さらには炭素数１〜６のアルキレン基であることが好ましい。上記Ｒは、アルキル基（メチル基、オクチル基など）、シクロアルキル基（シクロヘキシル基など）、アリール基（フェニル基など）、アルキルアリール基（エチルフェニル基など）、アラルキル基（ベンジル基など）のいずれであってもよい。
【００２７】
また、一般式（１）においてｎについても、良好な造壁性を確保するために通常平均が１〜１００、さらには平均が２〜９０となる整数が好ましい。
【００２８】
（ｂ２）としては、炭素数２〜４の脂肪族２価アルコール、またはＲＯＨで表される炭素数１〜１２の脂肪族アルコール、フェノール類または芳香脂肪族アルコールに、炭素数２〜４のアルキレンオキシドを付加して得られるものが好ましい。
【００２９】
炭素数２〜４の脂肪族２価アルコールとしては、エチレングリコール、プロピレングリコール、１，４−ブタンジオール等が挙げられる。
【００３０】
炭素数１〜１２脂肪族アルコールとしては、天然アルコールでも合成アルコール（チーグラーアルコール、オキソアルコールなど）でもよい。具体例としては、メチルアルコール、ブチルアルコール、ペンチルアルコール、ヘキシルアルコール、ラウリルアルコール、イソブチルアルコール、ｔｅｒｔ−ブチルアルコール、２−エチルヘキシルアルコールなどの直鎖もしくは分岐の飽和脂肪族アルコール、シクロヘキシルアルコール、エチルシクロヘキシルアルコールなどの環状脂肪族アルコールが挙げられる。
【００３１】
フェノール類としては、フェノール、エチルフェノールなどが挙げられる。芳香脂肪族アルコールとしては、ベンジルアルコールなどが挙げられる。
【００３２】
上記の炭素数２〜４のアルキレンオキシドとしてはエチレンオキサイド（以下、ＥＯと略記）単独；ＥＯと他のアルキレンオキサイド［プロピレンオキサイド（以下、ＰＯと略記）、１，２−ブチレンキサイド、テトラヒドロフラン、アルキレンオキサイド置換体（エピクロロヒドリン）等］の併用；およびこれらの２種以上の混合物が挙げられる。例示したもののうち特に好ましいものは、ＥＯおよびＥＯ／ＰＯの併用である。ＥＯとともに他のアルキレンオキサイドを用いる場合の付加様式は、ランダム付加でもブロック付加でもよく、特に限定はされるものではない。
【００３３】
共重合体（ｘ）を構成するモノエステル（ｂ）の質量割合や共重合体（ｘ）の数平均分子量については任意であるが、かかる共重合体（ｘ）を構成する前記モノエステル（ｂ）の質量％が１〜４０％であり、かつ前記共重合体（ｘ）の数平均分子量が５０００〜１０００００である場合には、高い造壁性と低粘性を得ることが可能となる。
【００３４】
ここで、ポリアクリル酸塩、ポリメタクリル酸塩若しくはそれらの共重合体であってその重量平均分子量Ｍｗを１００００乃至１４０００とした掘削泥水用分散剤又は炭酸ナトリウムの少なくともいずれかを前記劣化泥水に添加する場合、コンクリートから溶出するカルシウムイオンの化学作用に起因する掘削用泥水中の分散性低下が抑制され、造壁性や低粘性が良好に維持されることとなり、地中連続壁工法で生じた劣化泥水に対し、特に優れた作用効果を発揮する。
【００３５】
ポリアクリル酸塩、ポリメタクリル酸塩若しくはそれらの共重合体であってその重量平均分子量Ｍｗを１００００乃至１４０００とした掘削泥水用分散剤や炭酸ナトリウムは、それら掘削泥水用分散剤及び炭酸ナトリウムのいずれかだけを掘削泥水用泥膜形成剤と併用するようにしてもよいし、両方を併用するようにしてもよい。なお、掘削泥水用分散剤及び炭酸ナトリウムを掘削泥水用泥膜形成剤と併用する場合、炭酸ナトリウムは、掘削泥水用分散剤に予め混入して一剤化しておいてもよいし、現場にて混合するようにしてもよい。
【００３６】
なお、共重合体（ｘ）は、（ａ）、（ｂ）以外にも他の単量体（ｃ）を構成単位とすることができる。（ｃ）としては、共重合できるものであれば特に限定されないが、例えば次の（ｃ１）〜（ｃ５）が挙げられる。
【００３７】
（ｃ１）  アミド基含有エチレン性不飽和単量体：（メタ）アクリルアミド、Ｎ−メチロール（メタ）アクリルアミドなど
【００３８】
（ｃ２）  （メタ）アクリル酸アルキルエステル類（アルキル基の炭素数が１〜１２）：メチル（メタ）アクリレート、ブチル（メタ）アクリレートなど
【００３９】
（ｃ３）  ヒドロキシル基を有するエチレン性不飽和単量体：ヒドロキシアルキル（炭素数１〜４）（メタ）アクリレート〔例えばヒドロキシエチル（メタ）アクリレート、ヒドロキシプロピル（メタ）アクリレートなど〕
【００４０】
（ｃ４）  （ｂ）以外のポリアルキレングリコール鎖を有するエチレン性不飽和単量体：ポリエチレングリコール（数平均分子量１２０〜６００）モノ（メタ）アクリレート、ポリプロピレングリコール（数平均分子量１５０〜４５０）モノ（メタ）アクリレート、メチルアルコールエチレンオキサイド１〜４モル付加物（メタ）アクリレートなど
【００４１】
（ｃ５）  ４級アンモニウム基含有エチレン性不飽和単量体：（メタ）アクリロイルオキシエチルトリメチルアンモニウムクロライド、（メタ）アクリロイルオキシエチルジメチルベンジルアンモニウムクロライドなど
【００４２】
これらの（ｃ１）〜（ｃ５）のうち好ましいものは、（ｃ２）〜（ｃ４）である。
【００４３】
また、共重合体（Ｘ）を構成する他の単量体（ｃ）単位の質量％は通常３０％以下、好ましくは２０％以下である。
【００４４】
一方、本発明に係る掘削用泥水の造壁性改善方法においては、不飽和カルボン酸及び／又はその塩（ａ）を主構成単位とする（共）重合体（ｘ′）からなり該（共）重合体（ｘ′）の重量平均分子量Ｍｗを２０万〜３００万とした掘削泥水用泥膜形成剤を劣化泥水に添加する。
【００４５】
このようにすると、劣化泥水は、参考例と同様、造壁性が改善されるのみならず、粘性の増加も抑制されることとなり、該劣化泥水は、あらたな掘削用泥水として再生される。
【００４６】
（共）重合体（ｘ′）を製造するにあたっても重合体（ｘ）と同様、公知の製法、例えば、溶液重合法で行えばよい。すなわち、不飽和カルボン酸及び／又はその塩（ａ）を単量体として所定の溶剤に添加し、次いで、これを５０〜１５０゜Ｃで常圧又は加圧下で重合し、又は、不飽和カルボン酸及び／又はその塩（ａ）と他の単量体とを所定の溶剤に添加し、次いで、これを５０〜１５０゜Ｃで常圧又は加圧下で共重合すればよい。すなわち、本発明に係る（共）重合体（ｘ′）は、単一重合体及び共重合体の２つの概念を包摂するものである。但し、単一重合体で構成する方が望ましい。
【００４７】
溶剤の種類、単一重合又は共重合の方法、ラジカル重合開始剤及び中和プロセスに関しては、参考例に係る掘削用泥水の造壁性改善方法と同様であるのでここではその説明を省略する。
【００４８】
不飽和カルボン酸及び／又はその塩（ａ）をどのような物質で構成するかは任意であるが、例えば、アクリル酸、メタクリル酸、イタコン酸、マレイン酸及びフマル酸並びにこれらのアルカリ金属塩及びアンモニウム塩からなる群から適宜選択することができる。ここで、アルカリ金属塩としては、ナトリウム塩やカリウム塩等が含まれる。
【００４９】
ここで、ポリアクリル酸塩、ポリメタクリル酸塩若しくはそれらの共重合体であってその重量平均分子量Ｍｗを１００００乃至１４０００とした掘削泥水用分散剤又は炭酸ナトリウムの少なくともいずれかを前記劣化泥水に添加する場合、コンクリートから溶出するカルシウムイオンの化学作用に起因する掘削用泥水中の分散性低下が抑制され、造壁性や低粘性が良好に維持されることとなり、地中連続壁工法で生じた劣化泥水に対し、特に優れた作用効果を発揮する。
【００５０】
ここで、ポリアクリル酸塩やポリメタクリル酸塩で言うところの塩とは、ナトリウム塩、カリウム塩といったアルカリ金属塩やアンモニウム塩を少なくとも含むものである。また、重量平均分子量Ｍｗは、ゲルパーミエーションクロマトグラフによる。
【００５１】
ポリアクリル酸塩、ポリメタクリル酸塩若しくはそれらの共重合体であってその重量平均分子量Ｍｗを１００００乃至１４０００とした掘削泥水用分散剤や炭酸ナトリウムは、それら掘削泥水用分散剤及び炭酸ナトリウムのいずれかだけを掘削泥水用泥膜形成剤と併用するようにしてもよいし、両方を例えば質量比が９９：１〜１：９９となるように併用するようにしてもよい。なお、掘削泥水用分散剤及び炭酸ナトリウムを掘削泥水用泥膜形成剤と併用する場合、炭酸ナトリウムは、掘削泥水用分散剤に予め混入して一剤化しておいてもよいし、現場にて混合するようにしてもよい。
【００５２】
なお、（共）重合体（ｘ′）は、上述したように（ａ）だけを単量体とした単一重合体でもよいし、（ａ）を主構成単位（７０質量％以上）とし、（ａ）以外の他の単量体、例えば請求項１乃至請求項４の単量体であるモノエステル（ｂ）をはじめ、他の単量体（ｃ）を構成単位とした共重合体とすることもできる。（ｃ）としては、共重合できるものであれば特に限定されないが、例えば前記の（ｃ１）、（ｃ２）及び（ｃ５）が挙げられる。
【００５３】
これらのうち好ましいものは、（ｃ２）である。
【００５４】
また、（共）重合体（ｘ′）を構成する他の単量体（ｂ）単位の質量％は通常１％未満、好ましくは０．９％以下であり、（ｃ）単位の質量％は通常３０％以下、好ましくは２０％以下である。
【００５５】
なお、本発明に係る掘削泥水用泥膜形成剤は、参考例に係る掘削泥水用泥膜形成剤と任意の割合（例えば質量比が９９：１〜１：９９）で併用することが可能である。
【発明を実施するための最良の形態】
【００５６】
以下、本発明に係る掘削用泥水の造壁性改善方法の実施の形態について、添付図面を参照して説明する。なお、従来技術と実質的に同一の部品等については同一の符号を付してその説明を省略する。
【００５７】
（第１実施形態）
本実施形態に係る掘削用泥水の造壁性改善方法においては、地中連続壁工法や泥水シールド工法といった泥水掘削工法で生じた劣化泥水に、不飽和カルボン酸及び／又はその塩（ａ）と、不飽和カルボン酸（ｂ１）及び下記一般式（１）
【００５８】
Ｒ（ＯＡ）nＯＨ      （１）
Ｒ；  水素又は炭素数１〜１２の炭化水素基
Ａ；  炭素数２〜４のアルキレン基
ｎ；  １〜１００の整数
で表されるヒドロキシル基含有化合物（ｂ２）のモノエステル（ｂ）とを構成単位とする共重合体（ｘ）を必須成分とする掘削泥水用泥膜形成剤を添加するとともに、必要に応じて適宜水で希釈する。
【００５９】
ここで、共重合体（ｘ）に対するモノエステル（ｂ）の質量割合は、１％〜４０％とするのがよい。これは、共重合体（ｘ）に対するモノエステル（ｂ）の質量％が１％を下回ると、掘削泥水用泥膜形成剤の添加量に関係なく造壁性が低下し、４０％を超えると、掘削泥水用泥膜形成剤の添加量が低い場合に凝集が発生して造壁性が低下する可能性があるからである。
【００６０】
また、共重合体（ｘ）の数平均分子量は、５０００〜１０００００とするのがよい。これは、数平均分子量が５０００を下回ると、掘削泥水用泥膜形成剤の添加量に関係なく造壁性が低下し、１０００００を超えると、掘削泥水用泥膜形成剤の添加量が低い場合に凝集が発生して造壁性が低下する可能性があるからである。
【００６１】
なお、数平均分子量については、ゲルパーミエーションクロマトグラフにより測定するものとする。
【００６２】
図１は、上述した掘削泥水用泥膜形成剤の一例を示した化学構造式（化学式）であり、不飽和カルボン酸及び／又はその塩（ａ）をメタクリル酸ナトリウム塩２で、モノエステル（ｂ）をメトキシポリエチレングリコールメタクリレート３で構成してなる掘削泥水用泥膜形成剤１として示してある。
【００６３】
このように地中連続壁工法や泥水シールド工法といった泥水掘削工法で生じた劣化泥水に上述した掘削泥水用泥膜形成剤を添加すると、劣化泥水は、造壁性が改善されるのみならず、粘性の増加も抑制されることとなり、該劣化泥水は、あらたな掘削用泥水として再生される。
【００６４】
以上述べたように、本実施形態に係る掘削用泥水の造壁性改善方法によれば、劣化泥水中に添加した掘削泥水用泥膜形成剤の分散作用により、泥水中の細粒分が劣化泥水中で分散して粘性を維持し又はさらに低粘性になるとともに、同じくその造壁作用により、切羽や溝壁の内面に良質のマッドケーキを形成可能な状態となる。
【００６５】
すなわち、泥水掘削工法で生じた劣化泥水に上述した掘削泥水用泥膜形成剤を添加することにより、該劣化泥水の増粘を抑制しつつその造壁性を改善することが可能となり、かくして、劣化泥水をあらたな掘削用泥水として再生させることができる。
【００６６】
したがって、従来であれば廃棄するしかなかった劣化泥水を、あらたな掘削用泥水として再利用することが可能となり、掘削コストの低減を図ることができるのみならず、産業廃棄物である劣化泥水を減容化することもできる。
【００６７】
なお、劣化泥水の再利用に伴い、必要な作泥材料を節約することができることは言うまでもない。
【００６８】
また、本実施形態に係る掘削用泥水の造壁性改善方法によれば、上述の掘削泥水用泥膜形成剤を水溶液として使用することができるため、従来であれば必要であったベントナイトやＣＭＣを混練するためのミキサが不要になるのをはじめ、それらの貯留や攪拌を行うためのプラントやストックヤードを大幅に縮小ないしは省略することが可能となるとともに、劣化泥水を再生するための時間を大幅短縮することも可能となる。
【００６９】
また、本実施形態に係る掘削用泥水の造壁性改善方法によれば、造壁性が改善されるのみならず、粘性を下げることもできるので、ポンプ圧送や土砂分離に有利となるとともに、掘削効率も向上する。
【００７０】
本実施形態では特に言及しなかったが、ポリアクリル酸塩、ポリメタクリル酸塩若しくはそれらの共重合体であってその重量平均分子量Ｍｗを１００００乃至１４０００とした掘削泥水用分散剤又は炭酸ナトリウムの少なくともいずれかを上述した掘削泥水用泥膜形成剤とともに添加するようにしてもよい。
【００７１】
かかる構成によれば、コンクリートから溶出するカルシウムイオンの化学作用に起因する掘削用泥水中の分散性低下が抑制され、造壁性や低粘性が良好に維持されることとなり、地中連続壁工法で生じた劣化泥水に対し、特に優れた作用効果を発揮する。
【００７２】
ここで、ポリアクリル酸塩、ポリメタクリル酸塩若しくはそれらの共重合体であってその重量平均分子量Ｍｗを１００００乃至１４０００とした掘削泥水用分散剤や炭酸ナトリウムは、それら掘削泥水用分散剤及び炭酸ナトリウムのいずれかだけを上述した掘削泥水用泥膜形成剤と併用するようにしてもよいし、両方を併用するようにしてもよい。なお、掘削泥水用分散剤及び炭酸ナトリウムを掘削泥水用泥膜形成剤と併用する場合、炭酸ナトリウムは、掘削泥水用分散剤に予め混入して一剤化しておいてもよいし、現場にて混合するようにしてもよい。
【００７３】
本実施形態では、顕著な作用効果を実験によって確認できたため、共重合体（ｘ）を構成するモノエステル（ｂ）の質量％を１〜４０％、共重合体（ｘ）の数平均分子量を５０００〜１０００００としたが、本発明に用いる掘削泥水用泥膜形成剤は、かかる範囲に限定されるものではなく、実施形態で述べた範囲外についても、一定の作用効果を得ることは可能である。
【実施例１】
【００７４】
次に、本実施形態に係る掘削用泥水の造壁性改善方法に用いる掘削泥水用泥膜形成剤をさらに具体的に説明する。なお、特記なき限り、部及び％はそれぞれ質量部及び質量％を示すものとする。
【００７５】
まず、掘削泥水用泥膜形成剤を構成する不飽和カルボン酸及び／又はその塩（ａ）としては、メタクリル酸ナトリウム（以下、a-1）とアクリル酸ナトリウム（以下、a-2）の二種類を実験に用いた。また、不飽和カルボン酸エステル（ｂ）としては、１０種類の不飽和カルボン酸エステルを使用し、これら１０種類の不飽和カルボン酸エステル（以下、b-1〜b-10）を構成する不飽和カルボン酸（ｂ１）とヒドロキシル基含有化合物（ｂ２）との組成を表１に示す。表中、ＥＯ、ＰＯはそれぞれエチレンオキサイド、プロピレンオキサイドであることを示す。
【００７６】
【表１】
2005036239.tif 000003
【００７７】
次に、上述したメタクリル酸ナトリウム(a-1)及びアクリル酸ナトリウム（a-2）と、１０種類の不飽和カルボン酸エステル（b-1〜b-10）とを組み合わせて共重合体（ｘ）（以下、実施例１〜１６）を作製したときの組成比率、モノエステルの含有割合（％）及び数平均分子量を表２に示す。なお、数平均分子量の測定条件を以下に示す。
【００７８】
測定機器；Ｗａｔｅｒｓ社製  ＧＰＣシステム
（ポンプ；model510，検出器；waters410）
溶離液  ；種類  水／メタノール（７０／３０）+ＣＨ3ＣＯＯＮａ（０．５％）
流速  １．０（ｍｌ／ｍｉｎ）
カラム  ；TSKgel G3000PWXL + TSKgel G5000PWXL 7.8ml I.D×30 cm
【表２】
2005036239.tif 000004
【００７９】
上述した実施例１〜１６の共重合体（ｘ）を製造するにあたっては、まず、反応容器に、水３６３部、イソプロピルアルコール１９６部を仕込み、窒素置換した後、８０゜Ｃまで昇温し、攪拌下、メタクリル酸１５１部（１．７５７モル）、メトキシポリエチレングリコール（エチレンオキサイド付加モル数２８）メタクリレート４８部（０．０３６モル）を混合したものと、過硫酸ナトリウム５％水溶液３９．８部（過硫酸ナトリウム０．００８モル）を同時に３時間かけて滴下し反応させた。さらに、同温度で２時間熟成した後、イソプロピルアルコールを蒸留により除き、水酸化ナトリウム４８％水溶液１４６部（水酸化ナトリウム１．７５７モル）で中和した後、固形分３０％になる量の水を加えて数平均分子量４２８００の共重合体（実施例１）を得た。さらに、表２に示した構成単位となるように単量体組成を代え、実施例１と同様にして実施例２〜１６を得た。
【００８０】
このようにして製造した実施例１〜１６の共重合体（ｘ）からなる掘削泥水用泥膜形成剤を泥水に添加して掘削用泥水とし、その造壁性及び泥水粘度を調べた（表３）。
【００８１】
ここで、掘削泥水用泥膜形成剤を添加する前の泥水については、細粒分７５μｍ以下、比重が１．０５となるように濃度調整して作製した。ちなみに、そのときの粘度は１１．１ mPa・sであった。泥水粘度はＢ型粘度計にて測定した。
【００８２】
また、同表における造壁性は、ＡＰＩ規格でいうところの指標とは若干異なり、濾水プロセスを促進させて実験時間を短縮させるべく、濾紙の下側を減圧状態とした場合の濾水量として計測したものであり、５ｍｌ以下が良好な造壁性の目安とされる。なお、従来技術と比較すべく、ＣＭＣを用いた場合を比較例１として併せて示した。
【００８３】
【表３】
2005036239.tif 000005
【００８４】
同表でわかるように、実施例１〜６、１１〜１６は、添加量にかかわらず、造壁性が５ｍｌ以下といずれも良好であるとともに、泥水粘度についても低粘性を維持している、言い換えれば良好な分散性が維持されているのに対し、実施例７〜１０では、添加量が少ないときに造壁性が低下していることがわかる。
【００８５】
ちなみに、ＣＭＣを使った比較例１では、造壁性は確保できるものの、粘度が高くなってしまうという問題点を裏付ける結果となった。
【００８６】
次に、上述した実施例１１に係る掘削泥水用泥膜形成剤を劣化泥水に加えてその造壁性及び泥水粘度の変化について調べた。なお、実施例１１に係る掘削泥水用泥膜形成剤を加える前の劣化泥水の造壁性やファンネル粘度は、掘削泥水用泥膜形成剤の添加量が０であるときの値としてそれぞれ読み取ることができる。
【００８７】
まず、泥水比重が１．０５の場合における造壁性及びファンネル粘度を図２に示す。なお、同図中、サンプルＡと示したものが実施例１１に係る掘削泥水用泥膜形成剤であり、比較のため、ＣＭＣを添加した場合についても併せて示してある。
【００８８】
同図でわかるように、この程度の比重であれば、造壁性は、実施例１１に係る掘削泥水用泥膜形成剤で０．１％程度以上、ＣＭＣで０．０４％程度以上の範囲で改善が認められるとともに、ファンネル粘度は、実施例１１に係る掘削泥水用泥膜形成剤で添加量に関わらず増粘傾向は認められず、ＣＭＣでも添加量が少なければ許容範囲であることがわかる。
【００８９】
次に、泥水比重が１．０８５の場合における造壁性及びファンネル粘度を図３に示す。
【００９０】
同図でわかるように、この比重になると、造壁性は、実施例１１に係る掘削泥水用泥膜形成剤で０．２５％程度以上、ＣＭＣで０．０６％以上の範囲で改善が認められるが、ファンネル粘度については、実施例１１に係る掘削泥水用泥膜形成剤が添加量に関わらず増粘傾向が認められないのに対し、ＣＭＣでは、添加量が増えるにしたがって増粘傾向が明瞭に認められることがわかる。
【００９１】
次に、泥水比重が１．１０の場合における造壁性及びファンネル粘度を図４に示す。
【００９２】
同図でわかるように、比重がこの程度まで大きくなると、造壁性では、実施例１１に係る掘削泥水用泥膜形成剤で０．２％程度以上、ＣＭＣで０．０４％以上の範囲で改善が認められるが、ファンネル粘度については、実施例１１に係る掘削泥水用泥膜形成剤が添加量に関わらず増粘傾向が認められないのに対し、ＣＭＣでは、添加量が増えるにしたがって増粘傾向が顕著に認められることがわかる。
【００９３】
（第２実施形態）
【００９４】
次に、第２実施形態について説明する。
【００９５】
本実施形態に係る掘削用泥水の造壁性改善方法においては、地中連続壁工法や泥水シールド工法といった泥水掘削工法で生じた劣化泥水に、不飽和カルボン酸及び／又はその塩（ａ）を主構成単位とする（共）重合体（ｘ′）としての単一重合体とからなり該単一重合体の重量平均分子量Ｍｗを２０万乃至３００万とした掘削泥水用泥膜形成剤を添加するとともに、必要に応じて適宜水で希釈する。
【００９６】
（共）重合体（ｘ′）としての単一重合体は、上述したように重量平均分子量Ｍｗを２０万乃至３００万としてあるが、これは、重量平均分子量Ｍｗが２０万を下回ると、造壁性の指標である濾水量が５ｍｌをやや上回り、３００万を超えると、濾水量が５ｍｌを大幅に上回るからである。
【００９７】
ここで、濾水量は、ＡＰＩ規格でいうところの指標とは若干異なり、濾水プロセスを促進させて実験時間を短縮させるべく、濾紙の下側を減圧状態にして計測したものであり、５ｍｌ以下が良好な造壁性の目安とされる。
【００９８】
図５は、上述した掘削泥水用泥膜形成剤の一例を示した化学構造式（化学式）であり、不飽和カルボン酸及び／又はその塩（ａ）をアクリル酸ナトリウム１２を重合してなる掘削泥水用泥膜形成剤１１として示してある。
【００９９】
重量平均分子量Ｍｗの下限値及び上限値は、後述する実験で得られた結果に近似する曲線を作成し、該曲線と濾水量が５ｍｌであるラインとの交点としてそれぞれ２０万、３００万と定めたが、実験誤差等を勘案した経験的な安全率を見込んだ上での重量平均分子量Ｍｗの範囲は、５０万乃至２５０万とするのが望ましい。
【０１００】
一方、掘削泥水用泥膜形成剤１１は、濃度が２０乃至３０質量％のものを泥水に添加して使用するのが好ましいが、かかる濃度範囲では、重量平均分子量Ｍｗが１００万を超えると、水飴程度の高粘度（１００万mPa・s）となり、泥水に添加するにあたって必ずしも作業性に優れるとは言い難い。
【０１０１】
したがって、かかる添加作業性の観点で掘削泥水用泥膜形成剤１１の重量平均分子量Ｍｗを５０万乃至１００万とするのが望ましい。さらには、濾水量上限を余裕をもってクリアするとともに泥水への添加作業を確実に高めるべく、掘削泥水用泥膜形成剤１１の重量平均分子量Ｍｗを６０万乃至８０万とするのが最適である。
【０１０２】
このように地中連続壁工法や泥水シールド工法といった泥水掘削工法で生じた劣化泥水に上述した掘削泥水用泥膜形成剤を添加すると、劣化泥水は、造壁性が改善されるのみならず、粘性の増加も抑制されることとなり、該劣化泥水は、あらたな掘削用泥水として再生される。
【０１０３】
以上述べたように、本実施形態に係る掘削用泥水の造壁性改善方法によれば、劣化泥水中に添加した掘削泥水用泥膜形成剤の分散作用により、泥水中の細粒分が劣化泥水中で分散して粘性を維持し又はさらに低粘性になるとともに、同じくその造壁作用により、切羽や溝壁の内面に良質のマッドケーキを形成可能な状態となる。
【０１０４】
すなわち、泥水掘削工法で生じた劣化泥水に上述した掘削泥水用泥膜形成剤を添加することにより、該劣化泥水の増粘を抑制しつつその造壁性を改善することが可能となり、かくして、劣化泥水をあらたな掘削用泥水として再生させることができる。
【０１０５】
したがって、従来であれば廃棄するしかなかった劣化泥水を、あらたな掘削用泥水として再利用することが可能となり、掘削コストの低減を図ることができるのみならず、産業廃棄物である劣化泥水を減容化することもできる。
【０１０６】
なお、劣化泥水の再利用に伴い、必要な作泥材料を節約することができることは言うまでもない。
【０１０７】
また、本実施形態に係る掘削用泥水の造壁性改善方法によれば、上述の掘削泥水用泥膜形成剤を水溶液として使用することができるため、従来であれば必要であったベントナイトやＣＭＣを混練するためのミキサが不要になるのをはじめ、それらの貯留や攪拌を行うためのプラントやストックヤードを大幅に縮小ないしは省略することが可能となるとともに、劣化泥水を再生するための時間を大幅短縮することも可能となる。
【０１０８】
また、本実施形態に係る掘削用泥水の造壁性改善方法によれば、造壁性が改善されるのみならず、粘性を下げることもできるので、ポンプ圧送や土砂分離に有利となるとともに、掘削効率も向上する。
【０１０９】
本実施形態では特に言及しなかったが、ポリアクリル酸塩、ポリメタクリル酸塩若しくはそれらの共重合体であってその重量平均分子量Ｍｗを１００００乃至１４０００とした掘削泥水用分散剤又は炭酸ナトリウムの少なくともいずれかを上述した掘削泥水用泥膜形成剤とともに添加するようにしてもよい。
【０１１０】
かかる構成によれば、コンクリートから溶出するカルシウムイオンの化学作用に起因する掘削用泥水中の分散性低下が抑制され、造壁性や低粘性が良好に維持されることとなり、地中連続壁工法で生じた劣化泥水に対し、特に優れた作用効果を発揮する。
【０１１１】
ここで、ポリアクリル酸塩、ポリメタクリル酸塩若しくはそれらの共重合体であってその重量平均分子量Ｍｗを１００００乃至１４０００とした掘削泥水用分散剤や炭酸ナトリウムは、それら掘削泥水用分散剤及び炭酸ナトリウムのいずれかだけを上述した掘削泥水用泥膜形成剤と併用するようにしてもよいし、両方を併用するようにしてもよい。なお、掘削泥水用分散剤及び炭酸ナトリウムを掘削泥水用泥膜形成剤と併用する場合、炭酸ナトリウムは、掘削泥水用分散剤に予め混入して一剤化しておいてもよいし、現場にて混合するようにしてもよい。
【実施例２】
【０１１２】
次に、本実施形態に係る掘削用泥水の造壁性改善方法に用いる掘削泥水用泥膜形成剤をさらに具体的に説明する。なお、特記なき限り、部及び％はそれぞれ質量部及び質量％を示すものとする。
【０１１３】
まず、不飽和カルボン酸及び／又はその塩（ａ）としては、上述した実施形態でも述べたようにアクリル酸ナトリウムとし、これを重合させて掘削泥水用泥膜形成剤１１を製造した。
【０１１４】
表４は、重量平均分子量Ｍｗを変化させたときの掘削泥水用泥膜形成剤１１の造壁性（ｍｌ）、粘度（濃度；２５質量％）及び泥水と混合したときの泥水粘度（mPa・s）を示したものである。
【０１１５】
ここで、重量平均分子量Ｍｗは、第１実施形態における数平均分子量と同様の測定条件でゲルパーミエーションクロマトグラフにより測定したものである。
【０１１６】
但し、カラムは下記のものを用いる。
【０１１７】
カラム  ；TSKgel α-3000 + TSKgel α-6000
なお、標準物質は、ポリオキシエチレングリコール（東ソー株式会社製；TSK STANDARD POLYETHYLENE OXIDE）とし、第１実施形態でも同じものを標準物質とした。
【０１１８】
また、掘削泥水用泥膜形成剤１１を添加する前の泥水については、細粒分７５μｍ以下、比重が１．０５となるように濃度調整して作製した。泥水粘度はＢ型粘度計にて測定した。また、泥水への添加量はすべて５ｋｇ／ｍ3とした。
【０１１９】
【表４】
2005036239.tif 000006
【０１２０】
同表中、ブランクと記したものは、泥水のみのケース、実施例１′乃至実施例９′と記したものは、掘削泥水用泥膜形成剤１１のうち、造壁性の指標である濾水量が５ｍｌ以下になったケース、比較例１′乃至比較例３′と記したものは、掘削泥水用泥膜形成剤１１のうち、濾水量が５ｍｌを上回ったケースである。なお、従来技術と比較すべく、ＣＭＣを用いた場合を比較例４′として併せて示した。
【０１２１】
また、図６は、これらの結果を横軸（対数軸）に重量平均分子量Ｍｗを、縦軸に造壁性（ｍｌ）をとってプロットしたグラフであり、黒丸で表示したものは、比較例１′，２′に相当し、白丸で表示したものは、実施例１′乃至９′に相当する。比較例３′は、造壁性が著しく悪いため、同グラフにはプロットしていない。
【０１２２】
これらの図表でわかるように、造壁性の指標である濾水量が５ｍｌ以下になった実施例１′乃至実施例９′の重量平均分子量Ｍｗは、２０万乃至３００万の範囲に入っており、比較例１′乃至比較例３′は、該濾水量を上回っていることがわかる。また、比較例４′は、濾水量はクリアしていても、泥水粘度が実施例１′乃至実施例９′よりもはるかに高く、掘削用泥水としては粘性が高すぎることがわかる。
【０１２３】
掘削泥水用泥膜形成剤１１の製造プロセスを上述した実施例１′の場合について具体的に説明すると、まず、反応容器に水４４０．７部を仕込み、窒素置換した後、８０℃迄昇温し、撹拌下、アクリル酸２３８．５部と、過硫酸ナトリウム２．０％水溶液１００部を同時に３時間かけて滴下し反応した。さらに同温度で２時間熟成した後、イソプロピルアルコールを蒸留により除き、水酸化ナトリウム４８％水溶液２２０．８部で中和した。
【０１２４】
次に、上述した実施例５′に係る掘削泥水用泥膜形成剤１１を劣化泥水に加えてその造壁性及び泥水粘度の変化について調べた。なお、実施例５′に係る掘削泥水用泥膜形成剤を加える前の劣化泥水の造壁性やファンネル粘度は、掘削泥水用泥膜形成剤の添加量が０であるときの値としてそれぞれ読み取ることができる。
【０１２５】
まず、泥水比重が１．０５の場合における造壁性及びファンネル粘度を図７に示す。なお、同図中、サンプルＡ′と示したものが実施例５′に係る掘削泥水用泥膜形成剤であり、比較のため、ＣＭＣを添加した場合についても併せて示してある。
【０１２６】
同図でわかるように、この程度の比重であれば、造壁性は、実施例５′に係る掘削泥水用泥膜形成剤で０．１３％程度以上、ＣＭＣで０．０７％程度以上の範囲で改善が認められるとともに、ファンネル粘度は、実施例５′に係る掘削泥水用泥膜形成剤で添加量に関わらず増粘傾向はほとんど認められず、ＣＭＣでも添加量が少なければ許容範囲であることがわかる。
【０１２７】
次に、泥水比重が１．０８５の場合における造壁性及びファンネル粘度を図８に示す。
【０１２８】
同図でわかるように、この比重になると、造壁性は、実施例５′に係る掘削泥水用泥膜形成剤で０．１％程度以上、ＣＭＣで０．０５％以上の範囲で改善が認められるが、ファンネル粘度については、実施例５′に係る掘削泥水用泥膜形成剤が添加量に関わらず増粘傾向が認められないのに対し、ＣＭＣでは、添加量が増えるにしたがって増粘傾向が明瞭に認められることがわかる。
【０１２９】
次に、泥水比重が１．１１の場合における造壁性及びファンネル粘度を図９に示す。
【０１３０】
同図でわかるように、比重がこの程度まで大きくなると、造壁性では、実施例５′に係る掘削泥水用泥膜形成剤で０．１％程度以上、ＣＭＣで０．０５％以上の範囲で改善が認められるが、ファンネル粘度については、実施例５′に係る掘削泥水用泥膜形成剤が添加量に関わらず増粘傾向が認められないのに対し、ＣＭＣでは、添加量が増えるにしたがって増粘傾向が顕著に認められることがわかる。
【図面の簡単な説明】
【０１３１】
【図１】本実施形態に係る掘削用泥水の造壁性改善方法で用いる掘削泥水用泥膜形成剤を示した化学構造式。
【図２】本実施形態に係る掘削用泥水の造壁性改善方法の実験結果を示したグラフ。
【図３】本実施形態に係る掘削用泥水の造壁性改善方法の実験結果を示したグラフ。
【図４】本実施形態に係る掘削用泥水の造壁性改善方法の実験結果を示したグラフ。
【図５】第２実施形態に係る掘削用泥水の造壁性改善方法で用いる掘削泥水用泥膜形成剤を示した化学構造式。
【図６】第２実施形態に係る掘削用泥水の造壁性改善方法で用いる掘削泥水用泥膜形成剤の重量平均分子量Ｍｗと造壁性（濾水量）との関係を示したグラフ。
【図７】第２実施形態に係る掘削用泥水の造壁性改善方法の実験結果を示したグラフ。
【図８】第２実施形態に係る掘削用泥水の造壁性改善方法の実験結果を示したグラフ。
【図９】第２実施形態に係る掘削用泥水の造壁性改善方法の実験結果を示したグラフ。
【符号の説明】
【０１３２】
１、１１  掘削泥水用泥膜形成剤
２        メタクリル酸ナトリウム塩（不飽和カルボン酸塩（ａ））
３        メトキシポリエチレングリコールメタクリレート（モノエステル（ｂ））
１２      アクリル酸ナトリウム（不飽和カルボン酸塩（ａ））
【図１】
2005036239.tif 000007
【図２】
2005036239.tif 000008
【図３】
2005036239.tif 000009
【図４】
2005036239.tif 000010
【図５】
2005036239.tif 000011
【図６】
2005036239.tif 000012
【図７】
2005036239.tif 000013
【図８】
2005036239.tif 000014
【図９】
2005036239.tif 000015